(57)【要約】【課題】  水洗及び乾燥工程等を必要とすることなく、小粒径で粒度分布の狭いトナーを低コストで製造することを可能とするトナーの製造方法を提供すること。【解決手段】樹脂粒子及び顔料粒子を含む粒子混合物又は分散液を、高圧ガス流によりノズルから噴出させ、熱風が吹き込まれた領域に配置された分散板に衝突させた後、熱風中に分散させ、処理することを特徴とする。【選択図】  図１
2006113270.tif 000002
【特許請求の範囲】
【請求項１】
樹脂粒子及び顔料粒子を含む粒子混合物を、高圧ガス流によりノズルから噴出させ、熱風が吹き込まれた領域に配置された分散板に衝突させて粉砕し、熱風中に分散させ、前記樹脂粒子及び顔料粒子を融合させ、球形化することを特徴とするトナーの製造方法。
【請求項２】
前記熱風の温度は２００〜５００℃であり、熱風の流量は５００〜５０００Ｌ／分であり、噴出圧力は０．５〜１メガパスカルであることを特徴とする請求項１に記載のトナーの製造方法。
【請求項３】
前記樹脂粒子の粒径は０．５μｍ〜２ｍｍであり、前記顔料粒子の粒径は１０ｎｍ〜３００ｎｍであることを特徴とする請求項１又は２に記載のトナーの製造方法。
【請求項４】
前記粒子混合物は、粒径０．５μｍ〜５ｍｍのワックス粒子を更に含むことを特徴とする請求項１〜３のいずれかに記載のトナーの製造方法。
【請求項５】
懸濁重合法により得た、樹脂粒子及び顔料粒子を含む粒子分散液を、高圧ガス流によりノズルから噴霧し、熱風が吹き込まれた領域に配置された分散板に衝突させて熱風中に分散させ、乾燥することを特徴とするトナーの製造方法。
【請求項６】
前記熱風の温度は２００〜５００℃であり、熱風の流量は５００〜５０００Ｌ／分であり、噴出圧力は０．１〜０．８メガパスカルであることを特徴とする請求項５に記載のトナーの製造方法。
【請求項７】
前記樹脂粒子の粒径は０．１μｍ〜２μｍであり、前記顔料粒子の粒径は１０ｎｍ〜３００ｎｍであることを特徴とする請求項５又は６に記載のトナーの製造方法。
【請求項８】
前記粒子分散液は、粒径０．１μｍ〜３μｍのワックス粒子を更に含むことを特徴とする請求項５〜７のいずれかに記載のトナーの製造方法。
【請求項９】
乳化重合法により得た樹脂粒子、及び顔料粒子を含む粒子分散液を、ノズルから噴霧し、熱風が吹き込まれた領域に配置された分散板に衝突させ、熱風中に分散させて、凝集及び融合させ、かつ乾燥することを特徴とするトナーの製造方法。
【請求項１０】
前記熱風の温度は２００〜５００℃であり、熱風の流量は５００〜５０００Ｌ／分であり、噴出圧力は０．１〜０．８メガパスカルであることを特徴とする請求項９に記載のトナーの製造方法。
【請求項１１】
前記樹脂粒子の粒径は０．１μｍ〜２μｍであり、記顔料粒子の粒径は１０ｎｍ〜３００ｎｍであることを特徴とする請求項９又は１０に記載のトナーの製造方法。
【請求項１２】
前記粒子分散液は、粒径０．１μｍ〜３μｍのワックス粒子を更に含むことを特徴とする請求項９〜１１のいずれかに記載のトナーの製造方法。
【請求項１３】
熱風処理において、分散板近傍の温度は、均一に保持されることを特徴とする請求項１〜１２のいずれかに記載のトナーの製造方法。
【請求項１４】
前記粒子混合物又は分散液が分散板に衝突した領域に、分散を助ける二次空気を吹き込むことを特徴とする請求項１〜１３のいずれかに記載のトナーの製造方法。
【発明の詳細な説明】
【技術分野】
【０００１】
本発明は、トナーの製造方法に係り、特に、原料粒子混合物又は分散液を熱風中に噴霧することにより、粉砕、分散、凝集、融合等を行うトナーの製造方法に関する。
【背景技術】
【０００２】
近年、電子写真技術を用いた複写機やプリンターが急速に普及しており、最近では特に高精細画像を形成する技術が求められるようになっている。複写機やプリンターにおいて高精細画像を得るためには、使用されるトナーが、小粒径であること、粒径や帯電性が均一であることが要求される。
【０００３】
トナーの製造法としては、樹脂に、ワックス、着色剤等を混合して、混練し、次いで粉砕し、分級することによりトナーを製造する粉砕法、重合性単量体に、ワックス、着色剤等を混合し、次いで懸濁重合することによりトナーを製造する懸濁重合法、及び乳化重合により得られた樹脂分散液に、ワックス分散液、着色剤分散液を加えて混合し、次いでこれらを凝集させることによりトナーを製造する乳化重合法がある。
【０００４】
これらのトナー製造法のうち、粉砕法は、小粒径で粒度分布の狭いトナーを得ることが困難であるという問題があるため、高精細画像を得るためには、重合法のほうが優れている。しかし、重合法、即ち、懸濁重合法及び乳化重合法は、水に分散させる工程、水洗する工程、乾燥する工程を要するため、環境負荷やコストが高いという問題がある。
【発明の開示】
【発明が解決しようとする課題】
【０００５】
本発明は、以上のような事情の下になされ、水洗及び乾燥工程を必要とすることなく、小粒径で粒度分布の狭いトナーを低コストで製造することを可能とするトナーの製造方法を提供することを目的とする。
【課題を解決するための手段】
【０００６】
上記課題を解決するため、本発明の第１の態様は、樹脂粒子及び顔料粒子を含む粒子混合物を、高圧ガス流によりノズルから噴出させ、熱風が吹き込まれた領域に配置された分散板に衝突させて粉砕し、熱風中に分散させ、前記樹脂粒子及び顔料粒子を融合させることを特徴とするトナーの製造方法を提供する。
【０００７】
以上のように構成される本発明の第１の態様に係るトナーの製造方法によると、例えば、従来の粉砕法に使用されるトナー原料混合物を熱風処理することだけで、容易に均一な粒径のトナーの製造が可能である。即ち、従来の粉砕法で行われていた、混練工程、粉砕工程、及び分級工程を、一回の熱風処理工程に代えることが出来るので、極めて容易に、低コストでトナーを製造することが出来る。特に、従来の粉砕法では困難であった、均一な粒径の、球形のトナーの製造が可能である。
【０００８】
本発明の第１の態様に係るトナーの製造方法における熱風処理の条件は、熱風温度が２００〜５００℃、熱風流量が５００〜５０００Ｌ／分、噴出圧力が０．５〜１メガパスカルであることが望ましい。このように熱風温度及び熱風流量を設定することにより、樹脂粒子と顔料粒子の融合、球形化を効果的に行うことが出来る。また、このように噴出圧力を高くすることにより、所望の粒度への粉砕を効果的に行うことが出来る。
【０００９】
粒子混合物中の樹脂粒子の粒径は０．５μｍ〜２ｍｍであり、顔料粒子の粒径は１０ｎｍ〜３００ｎｍであることが望ましい。また、粒子混合物は、定着の際の離型性を改善するために、粒径０．５μｍ〜５ｍｍのワックス粒子を更に含むことが出来る。
【００１０】
熱風処理において、分散板近傍の温度は、均一に保持されることが望ましい。また、粒子混合物が分散板に衝突した領域に、分散を助ける二次空気を吹き込むことが望ましい。これらにより、均一な粒径の粒子を得ることが可能である。
【００１１】
本発明の第２の態様は、懸濁重合法により得た、樹脂粒子及び顔料粒子を含む粒子分散液を、高圧ガス流によりノズルから噴霧し、熱風が吹き込まれた領域に配置された分散板に衝突させて熱風中に分散させ、乾燥することを特徴とするトナーの製造方法を提供する。
【００１２】
以上のように構成される本発明の第２の態様に係るトナーの製造方法によると、懸濁重合法により得た粒子分散液を単に熱風処理することだけで、容易にトナーの製造が可能である。即ち、従来の懸濁重合法で行われていた、分散工程、融合工程、洗浄工程、及び乾燥工程を、一回の熱風処理工程に代えることが出来るので、極めて容易に、低コストでトナーを製造することが出来る。
【００１３】
本発明の第２の態様に係るトナーの製造方法における熱風処理の条件は、熱風温度が２００〜５００℃、熱風流量が５００〜５０００Ｌ／分、噴出圧力が０．１〜０．８メガパスカルであることが望ましい。このように熱風温度及び熱風流量を設定することにより、樹脂粒子と顔料粒子の融合、分散、乾燥を効果的に行うことが出来る。なお、粉砕を行う必要がないので、噴出圧力は第１の態様に係る方法よりも低くされる。
【００１４】
粒子分散液中の樹脂粒子の粒径は０．１μｍ〜２μｍであり、顔料粒子の粒径は１０ｎｍ〜３００ｎｍであることが望ましい。また、粒子分散液は、定着の際の離型性を改善するために、粒径０．１μｍ〜３μｍのワックス粒子を更に含むことが出来る。
【００１５】
他の熱風処理条件は、第１の態様に係る方法と同様である。
【００１６】
本発明の第３の態様は、乳化重合法により得た樹脂粒子、及び顔料粒子を含む粒子分散液を、ノズルから噴霧し、熱風が吹き込まれた領域に配置された分散板に衝突させ、熱風中に分散させて、凝集及び融合させ、かつ乾燥することを特徴とするトナーの製造方法を提供する。
【００１７】
以上のように構成される本発明の第３の態様に係るトナーの製造方法によると、乳化重合法により得た粒子分散液を熱風処理することだけで、容易にトナーの製造が可能である。即ち、従来の乳化重合法で行われていた、分散工程、凝集工程、成長・融合工程、洗浄工程、及び乾燥工程を、一回の熱風処理工程に代えることが出来るので、極めて容易に、低コストでトナーを製造することが出来る。
【００１８】
本発明の第３の態様に係るトナーの製造方法における熱風処理の条件は、熱風温度が２００〜５００℃、熱風流量が５００〜５０００Ｌ／分、噴出圧力が０．１〜０．８メガパスカルであることが望ましい。このように熱風温度及び熱風流量を設定することにより、樹脂粒子と顔料粒子の分散、凝集、成長、洗浄、乾燥を効果的に行うことが出来る。なお、粉砕を行う必要がないので、噴出圧力は第１の態様に係る方法よりも低くされる。
【００１９】
粒子分散液中の樹脂粒子の粒径は０．１μｍ〜２μｍであり、顔料粒子の粒径は１０ｎｍ〜３００ｎｍであることが望ましい。また、粒子分散液は、定着の際の離型性を改善するために、粒径０．１μｍ〜３μｍのワックス粒子を更に含むことが出来る。
【００２０】
他の熱風処理条件は、第１の態様に係る方法と同様である。
【発明の効果】
【００２１】
本発明によると、粉砕トナーの原料である粒子混合物、又は懸濁重合法又は乳化重合法により得た粒子分散液を、単に熱風処理することにより、均一な粒径を有する球形トナーを、極めて容易に製造することが可能である。
【発明を実施するための最良の形態】
【００２２】
以下、図面を参照して、発明を実施するための最良の形態について説明する。
【００２３】
図１は、本発明の一実施形態に使用される熱風処理装置を概略的に示す図である。図１において、熱風処理装置１の上部には、装置内に原料を噴霧するための分散ノズル２を中心に、それを同心円状に囲むように、装置内に熱風を供給するための熱風ノズル３が設けられている。分散ノズル２と熱風ノズル３との間には、装置内に二次空気を導入するための環状路４が形成されている。分散ノズル２の上部端部は、原料を分散ノズル２に供給するためのインジェクションフィーダー５に接続されている。インジェクションフィーダー５は、原料が投入されるホッパー６を備えている。なお、熱風ノズル３の内側は、熱風中心にある分散ノズル２自身が温度上昇しないように分散ノズル２の周りを冷媒が循環する構造になっている。
【００２４】
熱風処理装置１の内部には、熱風ノズル３の下端の下方に、分散ノズル２から噴霧された原料が衝突する分散板７が配置されている。この分散板７の周囲には、熱風ノズル３から導入された熱風により、熱風ゾーンが形成されている。この熱風ゾーンの周囲には、冷却空気が吹き込まれていて、処理された粒子はこの冷却空気により冷却される。冷却された粒子は、下流に配置されているサイクロン（図示せず）により捕集される。
【００２５】
以上の熱風処理装置１において、熱風処理条件を適宜調整することにより、熱風処理の際に、分散板近傍の温度は、均一に保持されている。
【００２６】
次に、以上のように構成される熱風処理装置を用いて、トナーを製造する手順について説明する。
【００２７】
（１）        乾式法による製造法
所定の粒径の結着樹脂、顔料、ワックス、及びその他の添加剤を含むトナー原料混合物を、図１に示す装置のインジェクションフィーダー５のホッパー６に投入する。トナー原料混合物としては、粉砕法によるトナー製造に用いる原料を使用することが出来る。
【００２８】
トナー原料混合物として、例えば、粒径０．５μｍ〜２ｍｍの樹脂粒子、粒径０．５μｍ〜５ｍｍのワックス粒子、及び粒径１０ｎｍ〜３００ｎｍの顔料粒子を含むものを用いることが出来る。
【００２９】
結着樹脂としては、公知のものを含む広い範囲から選択することができる。具体的には、ポリスチレン、スチレン−アクリル酸エステル共重合体、スチレン−メタクリル酸共重合体、およびスチレン−ブタジエン共重合体などのスチレン系樹脂をはじめ、飽和ポリエステル樹脂、不飽和ポリエステル樹脂。エポキシ樹脂、フェノール樹脂、クマロン樹脂、キシレン樹脂、塩化ビニル樹脂、ポリオレフィン樹脂などが例示でき、これらの樹脂を二種類以上組み合わせて用いてもよい。なお、これらの樹脂のうち、スチレン系樹脂、ポリエステル系樹脂、エポキシ系樹脂、オレフィン系樹脂が好ましい。
【００３０】
結着樹脂の配合量は、通常７５〜９７質量％、好ましくは８０〜９０質量％である。
【００３１】
着色剤に用いる顔料または染料としては、カーボンブラック、鉄黒、グラファイト、ニグロシン、アゾ染料の金属錯体、アントラキノン系染料、フタロシアニンブルー、デュポンオイルレッド、アニリンブルー、ベンジンイエロー、ハンザイエロー、ローズベンガル、ローダミンレーキ、アリザリンレーキ、Ｃ．Ｉ．ピグメント・レッド２２、３１，４８−１、４８−３、５３−１、５７−１、６０、１２２、２６９、１５０、Ｃ．Ｉ．ピグメント・イエロー１２、１３、１４、１７、７４、８１、９７、１５４、１５５、１７４、１８０、１８５、Ｃ．Ｉ．ピグメント・ブルー１５、１５−３、１５−４、１５−６、６０やこれら等の混合物を使用することができる。
【００３２】
着色剤の配合量は、通常１〜１０質量％、好ましくは２〜８質量％である。
【００３３】
ワックスとしては、低分子量ポリエチレン、低分子量ポリプロピレン、パラフィン等の極性の低いもの或いはカルナバワックス、エステル系等の極性の高いものを挙げることが出来る。また、エマルジョンタイプのカルボキシル基変性ポリオレフィンとして、エチレン、プロピレン、ブテン−１、ペンテン−１等のオレフィン単位を骨格としてカルボキシル基を有するように変性され、かつアンモニアまたはアミンでカルボキシル基の少なくとも一部が中和されたポリエチレンワックス、ポリプロピレンワックス等を使用することも可能である。
【００３４】
ワックスの配合量は、通常１〜１０質量％、好ましくは２〜５質量％である。
【００３５】
トナーには、必要に応じて公知の帯電制御剤を添加してもよい。帯電制御剤としては、例えば、正帯電性トナーを得るためには、四級アンモニウム塩やそれらの造塩化合物などが、負帯電トナーを得るためにはサリチル酸あるいはアルキルサリチル酸の金属錯体や金属錯塩、硼素含有カリウム塩化合物などが好ましい。
【００３６】
以上説明したトナー原料混合物は、ホッパー６からインジェクションフィーダー５により吸引されて、分散ノズル２に供給され、高圧空気により、分散ノズル２から装置内に噴霧される。噴霧されたトナー原料混合物は、装置内に配置された分散板７と衝突し、それによって粉砕される。
【００３７】
乾式法では、トナー原料混合物を粉砕する必要があるため、分散ノズル２からのトナー原料混合物の噴出圧力は、０．５〜１メガパスカルであるのが望ましい。噴出圧力が低すぎると、所望の粒径に粉砕することが困難となり、噴出圧力が高すぎると、分散板、機壁面への融着が発生し易くなる。
【００３８】
分散板７の周囲には、熱風ノズル３から熱風が吹き付けられており、この熱風雰囲気内において、粉砕された混合物は混ざり合うとともに、球形化され、分散される。なお、分散ノズル２の周囲に設けられた環状路４からの二次空気により、分散が助けられる。熱風の温度は、２００〜５００℃であるのが望ましい。熱風の温度が低すぎる場合には、球形化及び分散が困難となり、熱風の温度が高すぎる場合には、粗大粒子が多く出来たり、分散板、機壁面へ融着し易くなる。
【００３９】
熱風の流量は、５００〜５０００Ｌ／分であるのが望ましい。熱風の流量が少なすぎる場合には、球形化及び分散が困難となり、熱風の流量が多すぎる場合には、粗大粒子が多く出来たり、分散板、機壁面へ融着し易くなる。
【００４０】
熱風雰囲気の周囲には、冷却空気が吹き込まれていて、球形化された粒子が冷却される。長時間、熱風雰囲気にさらされると、粒子同士が融着し、粗大粒子が生成するからである。
【００４１】
冷却された粒子は、装置から出て、サイクロン（図示せず）により捕集され、トナーとして回収される。
【００４２】
（２）懸濁重合法を利用する製造法
このトナー製造法では、トナー原料混合物として、懸濁重合法により得た、樹脂、着色剤、及びワックスを含むスラリーを用いる。即ち、樹脂モノマー、着色剤、及びワックスを原料として懸濁重合法により形成された、樹脂ポリマー、着色剤、及びワックスを含むスラリーが、熱風処理に供される。
【００４３】
このようなトナー原料混合物は、例えば、粒径０．１μｍ〜２μｍの樹脂粒子、粒径０．１μｍ〜３μｍのワックス粒子、及び粒径１０ｎｍ〜３００ｎｍの顔料粒子を含むスラリーである。スラリーに含まれる粒子の材質、他の添加剤等については、上述した通りである。
【００４４】
このスラリーは、ホッパー６からインジェクションフィーダー５により吸引されて、分散ノズル２に供給され、高圧空気により、分散ノズル２から装置内に噴霧される。噴霧されたスラリーは、装置内に配置された分散板７と衝突し、熱風中に分散される。
【００４５】
この懸濁重合法を利用する方法では、スラリーを熱風処理に供する目的は、樹脂、着色剤、及びワックスの融合、粒子の分散、洗浄、及び乾燥であり、粉砕することはないため、分散ノズル２からのトナー原料混合物の噴出圧力は、０．１〜０．８メガパスカルと、上述した乾式法の条件より低くてよい。ただし、噴出圧力が低すぎると、球形化及び分散が困難となり、噴出圧力が高すぎると、粗大粒子が多く出来たり、分散板、機壁面へ融着し易くなる。
【００４６】
分散板７の周囲には、熱風ノズル３から熱風が吹き付けられており、この熱風雰囲気内において、スラリー中の水分は蒸発するとともに、樹脂ポリマー、着色剤、及びワックスは融合し、分散される。なお、分散ノズル２の周囲に設けられた環状路４からの二次空気により、分散が助けられる。熱風の温度は、２００〜５００℃であるのが望ましい。熱風の温度が低すぎる場合には、融合及び分散が困難となり、熱風の温度が高すぎる場合には、粗大粒子が多く出来たり、分散板、機壁面へ融着し易くなる。
【００４７】
熱風の流量は、５００〜５０００Ｌ／分であるのが望ましい。熱風の流量が少なすぎる場合には、融合及び分散が困難となり、熱風の流量が多すぎる場合には、粗大粒子が多く出来たり、分散板、機壁面へ融着し易くなる。
【００４８】
熱風雰囲気の周囲には、冷却空気が吹き込まれていて、分散された粒子が冷却される。長時間、熱風雰囲気にさらされると、粒子同士が融着し、粗大粒子が生成するからである。
【００４９】
冷却された粒子は、装置から出て、サイクロン（図示せず）により捕集され、トナーとして回収される。
【００５０】
（３）乳化重合法を利用する製造法
このトナー製造法では、トナー原料混合物として、乳化重合法により得た樹脂粒子分散液、着色剤粒子分散液、及びワックス粒子分散液を含むスラリーが用いられ、熱風処理に供される。
【００５１】
このようなトナー原料混合物は、例えば、粒径０．１μｍ〜２μｍの樹脂粒子、粒径０．１μｍ〜３μｍのワックス粒子、及び粒径１０ｎｍ〜３００ｎｍの顔料粒子を含むスラリーである。スラリーに含まれる粒子の材質、他の添加剤等については、上述した通りである。
【００５２】
このスラリーは、ホッパー６からインジェクションフィーダー５により吸引されて、分散ノズル２に供給され、高圧空気により、分散ノズル２から装置内に噴霧される。噴霧されたスラリーは、装置内に配置された分散板７と衝突し、熱風中に分散される。
【００５３】
この乳化重合法を利用する方法では、スラリーを熱風処理に供する目的は、樹脂粒子、着色剤粒子、及びワックス粒子の凝集、得られた凝集粒子の成長・融合、洗浄、及び乾燥であり、粉砕することはないため、分散ノズル２からのトナー原料混合物の噴出圧力は、０．１〜０．８メガパスカルと、上述した乾式法の条件より低くてよい。ただし、噴出圧力が低すぎると、球形化及び分散が困難となり、噴出圧力が高すぎると、粗大粒子が多く出来たり、分散板、機壁面へ融着し易くなる。
【００５４】
分散板７の周囲には、熱風ノズル３から熱風が吹き付けられており、この熱風雰囲気内において、スラリー中の水分は蒸発するとともに、樹脂ポリマー、着色剤、及びワックスは融合し、分散される。なお、分散ノズル２の周囲に設けられた環状路４からの二次空気により、噴霧が助けられる。熱風の温度は、２００〜５００℃であるのが望ましい。熱風の温度が低すぎる場合には、凝集、及び成長・融合が困難となり、熱風の温度が高すぎる場合には、粗大粒子が多く出来たり、分散板、機壁面へ融着し易くなる。
【００５５】
熱風の流量は、５００〜５０００Ｌ／分であるのが望ましい。熱風の流量が少なすぎる場合には、凝集、及び成長・融合が困難となり、熱風の流量が多すぎる場合には、球形化及び分散が困難となる。
【００５６】
熱風雰囲気の周囲には、冷却空気が吹き込まれていて、分散された粒子が冷却される。長時間、熱風雰囲気にさらされると、粒子同士が融着し、粗大粒子が生成するからである。
【００５７】
冷却された粒子は、装置から出て、サイクロン（図示せず）により捕集され、トナーとして回収される。
【００５８】
以下、本発明の実施例を示し、本発明についてより具体的に説明する。
【００５９】
実施例１
図１に示す装置としてＭＲ−３（商品名、日本ニューマチック工業社製）を用いて、原料粒子混合物を熱風処理し、トナーを製造した。
【００６０】
原料粒子混合物に含まれる粒子は次の通りである。
【００６１】
結着樹脂：粒径１ｍｍのポリエステル樹脂からなる粒子、
ワックス：粒径２ｍｍのポリエチレン樹脂からなる粒子、
着色剤：粒径１００ｎｍのフタロシアニン系顔料からなる粒子。
【００６２】
熱風処理条件は以下の通りである。
【００６３】
熱風温度：３００℃
熱風流量：３０００Ｌ／分
噴出圧力：０．５メガパスカル
処理量：１ｋｇ／時間
以上のようにして製造されたトナーは、均一な粒子径を有する球形のトナーであった。
【００６４】
実施例２
図１に示す装置としてＭＲ−３（商品名、日本ニューマチック工業社製）を用いて、懸濁重合法により得た、樹脂ポリマー、着色剤、及びワックスを含むスラリーを熱風処理した。
【００６５】
スラリーに含まれる粒子は次の通りである。
【００６６】
結着樹脂：粒径１ｍｍのポリエステル樹脂からなる粒子、
ワックス：粒径２ｍｍのナルナバワッスクからなる粒子、
着色剤：粒径１００ｎｍのキナクリドン系顔料からなる粒子。
【００６７】
熱風処理条件は以下の通りである。
【００６８】
熱風温度：３００℃
熱風流量：３０００Ｌ／分
噴出圧力：０．１メガパスカル
処理量：１ｋｇ／時間
以上のようにして製造されたトナーは、均一な粒子径を有する球形のトナーであった。
【００６９】
実施例３
図１に示す装置としてＭＲ−３（商品名、日本ニューマチック工業社製）を用いて、乳化重合法により得た樹脂粒子分散液、着色剤粒子分散液、及びワックス粒子分散液を含むスラリーを熱風処理した。
【００７０】
スラリーに含まれる粒子は次の通りである。
【００７１】
結着樹脂：粒径１ｍｍのスチレン−アクリル系樹脂からなる粒子、
ワックス：粒径２ｍｍのポリプロピレン樹脂からなる粒子、
着色剤：粒径１００ｎｍのピグメントイエロー１８５からなる粒子。
【００７２】
操作条件は以下の通りである。
【００７３】
熱風温度：３００℃
熱風流量：３０００Ｌ／分
噴出圧力：０．１メガパスカル
処理量：１ｋｇ／時間
以上のようにして製造されたトナーは、均一な粒子径を有する球形のトナーであった。
【図面の簡単な説明】
【００７４】
【図１】本発明の一実施形態に使用される熱風処理装置を概略的に示す図。
【符号の説明】
【００７５】
１・・・熱風処理装置、２・・・分散ノズル、３・・・熱風ノズル、４・・・環状路、５・・・インジェクションフィーダー、６・・・ホッパー、７・・・分散板。
【図１】
2006113270.tif 000003